(57)【要約】【課題】半導体基板と金属層との接触抵抗を低減できる技術を提供する。【解決手段】半導体装置の製造方法は、窒化物半導体基板のＮ面に対して、金属層を形成する工程であって、成膜レートを４ｎｍ／分以下に制御してスパッタリングにより金属層を形成する第１の工程を含む。【選択図】図２
2015153810.tif 000002
【特許請求の範囲】
【請求項１】
窒化物半導体基板のＮ面に対して、金属層を形成する工程であって、
成膜レートを４ｎｍ／分以下に制御してスパッタリングにより金属層を形成する第１の工程を含む、半導体装置の製造方法。
【請求項２】
請求項１に記載の半導体装置の製造方法であって、
前記第１の工程における成膜レートは０．０１ｎｍ／分以上である、半導体装置の製造方法。
【請求項３】
請求項１から請求項２のいずれか１項に記載の半導体装置の製造方法であって、
前記窒化物半導体基板は、主に窒化ガリウムから形成される、半導体装置の製造方法。
【請求項４】
請求項１から請求項３のいずれか１項に記載の半導体装置の製造方法であって、
前記第１の工程は、チタンから形成される金属層を形成する工程を含む、半導体装置の製造方法。
【請求項５】
請求項４に記載の半導体装置の製造方法であって、
前記チタンから形成される金属層を形成後、主にアルミニウムから形成される金属層を形成する工程を含む、半導体装置の製造方法。
【請求項６】
請求項１から請求項５のいずれか１項に記載の半導体装置の製造方法であって、
前記第１の工程の前に、前記窒化物半導体基板のＮ面に対してウェットエッチングを行なう工程を含む、半導体装置の製造方法。
【請求項７】
請求項６に記載の半導体装置の製造方法であって、
前記ウェットエッチングは、ＴＭＡＨを含む溶液を用いて行なわれる、半導体装置の製造方法。
【請求項８】
請求項６または請求項７に記載の半導体装置の製造方法であって、
前記ウェットエッチングは、溶液の温度が６０℃以下で行なわれる、半導体装置の製造方法。
【請求項９】
請求項６から請求項８のいずれか１項に記載の半導体装置の製造方法であって、
前記ウェットエッチングは、１０秒以上行なわれる、半導体装置の製造方法。
【請求項１０】
請求項６から請求項９のいずれか１項に記載の半導体装置の製造方法であって、
前記ウェットエッチングは、３００秒以下行なわれる、半導体装置の製造方法。
【請求項１１】
請求項１から請求項１０のいずれか１項に記載の半導体装置の製造方法であって、
金属層の形成後、熱処理を行なう工程を含む、半導体装置の製造方法。
【請求項１２】
請求項１１に記載の半導体装置の製造方法であって、
前記熱処理は、３５０℃以上５５０℃以下で行なわれる、半導体装置の製造方法。
【請求項１３】
請求項１から請求項１２のいずれか１項に記載の半導体装置の製造方法であって、
前記第１の工程の後、成膜レートを４ｎｍ／分より大に制御してスパッタリングにより金属層を形成する第２の工程を含む、半導体装置の製造方法。
【発明の詳細な説明】
【技術分野】
【０００１】
本発明は、半導体装置の製造方法に関する。
【背景技術】
【０００２】
従来、窒化ガリウム（ＧａＮ）基板などの窒化物半導体基板のＮ面において、電極との接触抵抗率を低減する方法として、Ｎ面に二酸化シリコン（ＳｉＯ2）膜を堆積後にこの膜を取り除き、その後、電極を形成する方法が知られている（特許文献１）。
【先行技術文献】
【特許文献】
【０００３】
【特許文献１】特願２００７−５０８０９３号公報
【発明の概要】
【発明が解決しようとする課題】
【０００４】
しかし、特許文献１に記載された技術においては、二酸化シリコン膜を取り除く工程と電極形成工程とは、別工程で行なわれるため、この工程間に、接触抵抗が向上する原因と考えられるカーボン（Ｃ）が、Ｎ面表面に吸着する。このため、特許文献１に記載された技術は、接触抵抗率を低減する方法として十分とは言えなかった。また、特許文献１に記載された技術においては、Ｎ面に二酸化シリコン膜を堆積後に、この膜を取り除くという工程が必要となるため、製造コストが嵩むという課題があった。そのほか、従来の半導体装置においては、その小型化や、省資源化、製造の容易化、製造の精確さ、作業性の向上等が望まれていた。
【課題を解決するための手段】
【０００５】
本発明は、上記の課題の少なくとも一部を解決するためになされたものであり、以下の形態として実現することができる。
【０００６】
（１）本発明の一形態によれば、半導体装置の製造方法が提供される。この半導体装置の製造方法は、窒化物半導体基板のＮ面に対して、金属層を形成する工程であって、成膜レートを４ｎｍ／分以下に制御してスパッタリングにより金属層を形成する第１の工程を含む。この形態の半導体装置の製造方法によれば、半導体基板と金属層との接触抵抗を低減できる。
【０００７】
（２）上記形態の半導体装置の製造方法において、前記第１の工程における成膜レートは０．０１ｎｍ／分以上としてもよい。この形態の半導体装置の製造方法によれば、より生産性を向上できる。
【０００８】
（３）上記形態の半導体装置の製造方法において、前記窒化物半導体基板は、主に窒化ガリウムから形成されるとしてもよい。この形態の半導体装置の製造方法によれば、半導体基板と金属層との接触抵抗をより低減できる。
【０００９】
（４）上記形態の半導体装置の製造方法において、前記第１の工程は、チタンから形成される金属層を形成する工程を含むとしてもよい。この形態の半導体装置の製造方法によれば、半導体基板と金属層との接触抵抗をより低減できる。
【００１０】
（５）上記形態の半導体装置の製造方法において、前記チタンから形成される金属層を形成後、主にアルミニウムから形成される金属層を形成する工程を含むとしてもよい。この形態の半導体装置の製造方法によれば、半導体基板と金属層との接触抵抗をより低減できる。
【００１１】
（６）上記形態の半導体装置の製造方法において、前記第１の工程の前に、前記窒化物半導体基板のＮ面に対してウェットエッチングを行なう工程を含むとしてもよい。この形態の半導体装置の製造方法によれば、半導体基板と金属層との接触抵抗をより低減できる。
【００１２】
（７）上記形態の半導体装置の製造方法において、前記ウェットエッチングは、ＴＭＡＨを含む溶液を用いて行なわれるとしてもよい。この形態の半導体装置の製造方法によれば、半導体基板と金属層との接触抵抗をより低減できる。
【００１３】
（８）上記形態の半導体装置の製造方法において、前記ウェットエッチングは、溶液の温度が６０℃以下で行なわれるとしてもよい。この形態の半導体装置の製造方法によれば、半導体基板と金属層との接触抵抗をより低減できる。
【００１４】
（９）上記形態の半導体装置の製造方法において、前記ウェットエッチングは、１０秒以上行なわれるとしてもよい。この形態の半導体装置の製造方法によれば、ウェットエッチングを１０秒以上行なうことにより、半導体基板と金属層との接触抵抗をより低減できる。
【００１５】
（１０）上記形態の半導体装置の製造方法において、前記ウェットエッチングは、３００秒以下行なわれるとしてもよい。この形態の半導体装置の製造方法によれば、ウェットエッチングを３００秒以下行なうことにより、歩留まりの低下を抑制できる。
【００１６】
（１１）上記形態の半導体装置の製造方法において、金属層の形成後、熱処理を行なう工程を含むとしてもよい。この形態の半導体装置の製造方法によれば、半導体基板と金属層との接触抵抗をより低減できる。
【００１７】
（１２）上記形態の半導体装置の製造方法において、前記熱処理は、３５０℃以上５５０℃以下で行なわれるとしてもよい。この形態の半導体装置の製造方法によれば、半導体基板と金属層との接触抵抗をより低減できる。
【００１８】
（１３）上記形態の半導体装置の製造方法において、前記第１の工程の後、成膜レートを４ｎｍ／分より大に制御してスパッタリングにより金属層を形成する第２の工程を含むとしてもよい。この形態の半導体装置の製造方法によれば、生産性を向上できる。
【００１９】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００２０】
本発明は、半導体装置以外の種々の形態で実現することも可能である。例えば、半導体装置、半導体装置を備える電力変換装置等の形態で実現することができる。
【発明の効果】
【００２１】
本発明によれば、半導体基板と金属層との接触抵抗率を低減できる。
【図面の簡単な説明】
【００２２】
【図１】第１実施形態における半導体装置１００の構成を模式的に示す断面図。
【図２】第１実施形態における半導体装置１００の製造方法を示すフローチャート。
【図３】異なる成膜条件で製造した半導体装置の接触抵抗率と熱処理時間とを示す図。
【発明を実施するための形態】
【００２３】
Ａ．第１実施形態：
Ａ１．半導体装置１００の構成：
図１は、第１実施形態における半導体装置１００の構成を模式的に示す断面図である。図１には、本実施形態における半導体装置１００の断面の一部を示している。なお、図１は、半導体装置１００の技術的特徴をわかりやすく示すための図であり、各層の厚さを正確に示すものではない。また、図１には、説明を容易にするために、相互に直行するＸＹＺ軸が図示されている。なお、本明細書において、層の厚さとは、Ｘ軸方向の厚みをいう。
【００２４】
本実施形態における半導体装置１００は、ＳＢＤ（Schottky Barrier Diode）である。半導体装置１００は、半導体層１０と、チタン層２０と、アルミニウム層３０とを備える。
【００２５】
半導体層１０は、主に、窒化物半導体により形成されている。窒化物半導体としては、例えば、窒化アルミニウム、窒化ガリウム、窒化インジウムが挙げられる。半導体層１０には、ドナー不純物として、シリコン（Ｓｉ）、ゲルマニウム（Ｇｅ）などを添加してもよい。本実施形態においては、半導体として、窒化ガリウムを用いた。なお、本明細書において半導体層１０を半導体基板１０とも呼ぶ。また、窒化ガリウム（ＧａＮ）から主に形成されるとは、モル分率において、窒化ガリウム（ＧａＮ）を９０％以上含有することを示す。
【００２６】
窒化ガリウムは、他の半導体と比較して、（ｉ）熱伝導率が大きいため放熱性に優れている点、（ｉｉ）高温においても作動する点、（ｉｉｉ）電子の飽和速度が大きい点、（ｉｖ）絶縁破壊電圧が高い点で好ましい。
【００２７】
チタン層２０は、半導体層１０の一方の面を覆うように形成されている。チタン層２０は、チタンから形成される層である。本実施形態において、チタン層２０の厚さは３０ｎｍとする。
【００２８】
アルミニウム層３０は、チタン層２０に対して半導体層１０とは反対側（−Ｘ軸方向側）に形成されている。アルミニウム層３０は、主に、アルミニウムから形成される層である。本実施形態において、アルミニウム層３０はアルミニウムのみからなる単層であり、その厚さは３００ｎｍである。なお、アルミニウム層は、アルミニウムを９０％以上含有する化合物（合金）であれば良く、その様な化合物であれば、アルミニウムの単層と同等の効果が得られる。化合物（合金）の例としてはＡｌ−ＳｉやＡｌ−Ｃｕなどが挙げられる。
【００２９】
このような形態とすることによって、半導体層１０と金属層（チタン層２０、アルミニウム層３０）との接触は、良好なオーミック接触となる。また、以下に詳述する製造方法により、半導体層１０と金属層（チタン層２０、アルミニウム層３０）との接触抵抗を低減できる。
【００３０】
Ａ２．半導体装置１００の製造方法：
図２は、第１実施形態における半導体装置１００の製造方法を示すフローチャートである。ステップＳ１００では、半導体基板１０を用意する。
【００３１】
半導体層１０には、予め処理が施されている。その処理としては、（ｉ）半導体基板１０への凹凸形状の形成、（ｉｉ）ソース電極の形成、（ｉｉｉ）絶縁膜の形成、（ｉｖ）ドライエッチング、（ｖ）ドレイン電極の形成、（ｖｉ）ゲート電極の形成、および（ｖｉｉ）熱処理を含む。
【００３２】
ステップＳ１０５では、半導体基板１０のＮ面に対して、ウェットエッチングを行なう。
【００３３】
ここで、「Ｎ面」について、説明する。半導体基板１０の面のうち、各種半導体層のエピタキシャル成長が行なわれる面は、ガリウム（Ｇａ）原子が層状に配列している。この面は、表面（Top surface）と呼ばれ、Ｇａ面または＋Ｃ極性面とも呼ばれる。一方、この面の反対側の面として、窒素原子が層状に配列した窒素面がある。この面は、裏面と呼ばれ、Ｎ面や−Ｃ極性面とも呼ばれる。Ｎ面は、半導体基板１０を裏面側から研磨し、基板厚さを任意の厚さに減じた場合でも、常に半導体基板１０の裏面に現れる性質がある。なお、窒化ガリウム基板のガリウム原子が一部のサイトにおいてアルミニウム（Ａｌ）原子やインジウム（Ｉｎ）原子と置換している窒化物半導体基板においても、裏面はＮ面となる。
【００３４】
窒化ガリウム基板などの窒化物半導体基板のＮ面は、その表面にカーボン（Ｃ）を吸着しやすく、Ｎ面に金属層を形成した後においても、Ｎ面と金属層との界面には、カーボンが安定に存在しつづけると考えられている。また、このカーボンは、Ｎ面と金属層との界面における電気的障壁として機能すると考えられている。
【００３５】
ステップＳ１０５で行なわれるウェットエッチングは、ＴＭＡＨ（Tetra-methyl-ammonium hydroxide）を含む溶液を用いて行なわれる。ウェットエッチングは、溶液の温度が６０℃以下で、１０秒以上３００秒以下行なう。このようにすることにより、半導体基板と金属層との接触抵抗をより低減できる。
【００３６】
次に、ステップＳ１１０では、半導体基板１０のＮ面（―Ｘ軸方向側の面）にチタン層２０を形成する。チタン層２０の形成はスパッタリングにより行う。具体的には、まず、非酸素雰囲気のチャンバー内にアルゴンを導入した後、半導体層１０を設置する。次に、プラズマ化させたアルゴン（Ａｒ）の原子核を、ターゲットに当てる。ターゲットはチタンを放出するターゲットを用いる。その後、アルゴンの原子核があたった部分のターゲット原子が飛び、半導体基板１０のＮ面に付着する。スパッタリングを用いることにより、予め加工処理が施されている面とは反対側（−Ｘ方向側）の面であるＮ面全体を、短時間で均一に成膜することができる。なお、「非酸素雰囲気」とは、酸素の分圧が、大気における酸素の分圧の１％未満である雰囲気をいう。また、スパッタリング時のＲＦ（Radio Frequency）パワーなどの条件は使用する機器により異なるため、適宜最適な条件に設定する。以下、各層のスパッタリング時も同様とする。
【００３７】
この工程では、成膜レートを４ｎｍ／分以下に制御してスパッタリングにより金属層を形成する。成膜レートを４ｎｍ／分以下に制御してスパッタリングにより金属層を形成する工程を、第１の工程とも呼ぶ。「成膜レート」とは、単位時間あたりの金属層の積層厚みをいう。成膜レートは、スパッタリングの印加電力を調整することにより制御できる。具体的には、印加電力を上げることにより成膜レートは早くなり、印加電力を下げることにより成膜レートは遅くなる。
【００３８】
スパッタリングの成膜レートを４ｎｍ／分以下にすることにより、半導体基板１０のＮ面と金属層との接触抵抗率を低減できる。このメカニズムとしては、金属原子が比較的緩やかに半導体基板１０のＮ面に衝突することにより、金属原子の衝突による半導体基板１０のＮ面へのダメージを低減でき、かつ、Ｎ面に存在するＣを弾き飛ばしながら金属層が形成されるため、半導体基板１０のＮ面と金属層との接触抵抗率を低減できると考えられる。なお、第１の工程における成膜レートは、０．０１ｎｍ／分以上とすることが好ましい。このようにすることにより、生産性を向上できる。
【００３９】
ステップＳ１２０では、チタン層２０の表面（−Ｘ軸方向側の面）にアルミニウム層３０を形成する。アルミニウム層３０の形成は、スパッタリングにより行なう。ターゲットは、アルミニウムを放出するターゲットを用い、スパッタリングは非酸素雰囲気において行なわれる。
【００４０】
ステップＳ１３０では、熱処理を行う。本実施形態における熱処理とは、半導体層１０と金属層（チタン層２０とアルミニウム層３０）との接触抵抗を低減するための熱処理をいう。本実施形態において、熱処理は４００℃で３０分間行う。熱処理の温度は、３５０℃以上５５０℃以下が好ましい。この範囲とすることにより、半導体基板１０のＮ面と金属層との接触抵抗率をより低減できる。以上の処理により、本実施形態における半導体装置１００が製造される。
【００４１】
この形態の半導体装置の製造方法によれば、半導体層１０と金属層であるチタン層２０との接触抵抗を低減できる。また、チタン層２０を積層する工程（ステップＳ１１０）からアルミニウム層３０を積層する工程までの工程（ステップＳ１２０）は、いずれも非酸素雰囲気において行われる。このため、積層する金属の酸化を防止できる。
【００４２】
Ｂ．性能評価：
図３は、異なる成膜条件で製造した半導体装置の、接触抵抗率と熱処理時間とを示す図である。本評価は、試作例１から試作例５を作製した上で、異なる熱処理時間における接触抵抗率（Ωｃｍ2）を測定した。試作例は、半導体基板のＮ面にチタン層を３０ｎｍ積層し、その上にアルミニウム層を３００ｎｍ積層し、その後、熱処理を行なって作製した。半導体基板は窒化ガリウム基板を用いた。接触抵抗率は、熱処理後の窒化ガリウム基板のＮ面と金属層との界面の接触抵抗率を示す。
【００４３】
試作例１から試作例４においては、成膜方法としてスパッタリング蒸着法を用い、試作例５は、ＥＢ（Electron Beam）蒸着法を用いた。以下に試作例１から試作例４の成膜レートを示す。
【００４４】
試作例１：成膜レート：１１ｎｍ／分
試作例２：成膜レート：６ｎｍ／分
試作例３：成膜レート：３ｎｍ／分
試作例４：成膜レート：０．８ｎｍ／分
【００４５】
接触抵抗率は、ＴＬＭ（Transfer Contact Method）法を用いて測定した。図３の縦軸である接触抵抗率は、窒化ガリウム基板のＮ面と金属層との界面の接触抵抗率を示す。図３の横軸は、金属層形成後の熱処理時間を示す。熱処理温度は、４００℃であり、ｎ数は、１０である。
【００４６】
図３の結果から、ＥＢ蒸着により金属層を成膜した試作例５と比較し、チタン層の成膜レートを４ｎｍ／分以下に制御した試作例３及び４は、接触抵抗率が低いことがわかる。例えば、熱処理時間が１５分の試作例を比較した場合、試作例３及び４の接触抵抗率は、５．０×１０-5Ωｃｍ2以下となるが、試作例５は、５．０×１０-5Ωｃｍ2より大きい値である。なお、試作例１及び２は、チタン層の成膜レートが４ｎｍ／分より大であるため、金属原子の衝突する速度が大きく、Ｎ面に金属原子の衝突によるダメージ層の影響が大きいと考えられる。このため、ＥＢ蒸着により成膜した試作例５と比較して、試作例１及び２の接触抵抗率の値が高くなったと考えられる。
【００４７】
以上の結果から、窒化物半導体基板のＮ面に対して、金属層を形成する際に、成膜レートを４ｎｍ／分以下に制御してスパッタリングにより金属層を形成することにより、接触抵抗を低減できることがわかる。
【００４８】
Ｃ．変形例：
この発明は上記の実施形態に限られるものではなく、その要旨を逸脱しない範囲において種々の形態において実施することが可能であり、例えば次のような変形も可能である。
【００４９】
Ｃ１．変形例１：
本実施形態において、ステップＳ１００において半導体層１０は予め用意されている。しかし、本発明はこれに限られない。つまり、ステップＳ１１０の直前に半導体基板１０を形成してもよい。具体的には、有機金属気相成長法（Metal Organic Chemical Vapor Deposition：ＭＯＣＶＤ）により、半導体層１０を形成することができる。
【００５０】
Ｃ２．変形例２：
本実施形態において、全ての金属層の形成方法はスパッタリング蒸着法により行う。しかし、本発明はこれに限られない。第１の工程の後に、例えば、電子ビーム（ＥＢ）蒸着法や抵抗加熱蒸着法などの他の蒸着法や、化学気相法を用いて金属層を形成してもよい。
【００５１】
Ｃ３．変形例３：
本実施形態の第1の工程において、チタンの層が形成される。しかし、本発明はこれに限られず、例えば、バナジウム（Ｖ）の層を形成してもよい。また、半導体層１０にはチタン層２０とアルミニウム層３０が積層されるが、半導体装置１００は、これらの金属層の上に、金（Ａｕ）／ニッケル（Ｎｉ）や銅（Ｃｕ）／窒化チタン（ＴｉＮ）などを積層した多層構造としてもよい。
【００５２】
Ｃ４．変形例４：
本実施形態において、熱処理は４００℃３０分行っている。しかし、本発明はこれに限らない。熱処理を行う場合、半導体と電極との接触がオーミック接触となる温度および時間であればよく、例えば、４５０℃３０分、５００℃５分としてもよい。
【００５３】
Ｃ５．変形例５：
本実施形態において、半導体装置はＳＢＤとしている。しかし、本発明はこれに限らない。半導体装置としては、例えば、ＦＥＴ（Field Effect Transistor）、バイポーラトランジスタ、ＩＧＢＴ（Insulated Gate Bipolar Transistor）、ＰＩＮ（p-intrinsic-n）ダイオードとしてもよい。
【００５４】
Ｃ６．変形例６：
本実施形態において、ステップＳ１１０では、成膜レート４ｎｍ／分以下に制御してスパッタリングにより金属層を形成する。しかし、本発明はこれに限られない。成膜レートを４ｎｍ／分以下に制御してスパッタリングにより金属層を形成する工程（第１の工程）の後、成膜レートを４ｎｍ／分より大に制御してスパッタリングにより金属層を形成してもよい。ここで、成膜レートを４ｎｍ／分より大に制御してスパッタリングにより金属層を形成する工程を、第２の工程とも呼ぶ。第２の工程において、成膜レートを４ｎｍ／分より大に制御することにより、生産性を向上できる。
【００５５】
また、第１の工程において形成される金属層の膜厚は、好ましくは３ｎｍ以上であり、より好ましくは５ｎｍ以上であり、さらに好ましくは１０ｎｍ以上である。このようにすることにより、半導体層１０と金属層（チタン層２０）との接触抵抗を確実に低減できる。
【００５６】
Ｃ７．変形例７：
本実施形態においては、チタン層２０などを積層する面とは反対側の面に予め加工処理が施された半導体基板１０を用いている。しかし、本発明は、これに限られない。チタン層２０などを半導体層１０に形成した後に、チタン層２０などとは反対側の半導体層１０の面に加工処理を施してもよい。
【００５７】
Ｃ８．変形例８：
本実施形態において、半導体基板１０の予め加工処理が施されている面とは反対側（−Ｘ方向側）の面（Ｎ面）全体に各層（２０、３０）を形成している。しかし、本発明はこれに限られない。半導体基板１０のＮ面全体ではなく、面の一部に各層（２０、３０）を形成してもよい。
【００５８】
Ｃ９．変形例９：
本実施形態において、ウェットエッチングは、ＴＭＡＨを含む溶液を用いて行なわれることが好ましい。この理由としては、ＴＭＡＨは、金属イオンを含まないため、窒化ガリウム基板のＮ面表面への金属汚染が発生せず、また、溶液の温度も６０℃以下と比較的低温であるため、制御性、歩留りの観点で優れる点が挙げられる。しかし、本発明は、これに限られない。ウェットエッチングに用いる溶液としては、例えば、水酸化ナトリウム（ＮａＯＨ）や、水酸化カリウム（ＫＯＨ）や、リン酸（Ｈ3ＰＯ4）を含む溶液を用いてもよい。
【００５９】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００６０】
１０…半導体層
２０…チタン層
３０…アルミニウム層
１００…半導体装置
【図１】
2015153810.tif 000003
【図２】
2015153810.tif 000004
【図３】
2015153810.tif 000005